(57)【要約】  本発明は、環境触媒の合成分野に属している。まず、酸化グラフェンの表面に沈降法によりゼオライトイミダゾレートフレームワーク６７を成長させ、次に、イミダゾレートフレームワーク６７を自己テンプレートとし、チオアセトアミドを硫黄源とし、溶媒熱反応により中空構造の四硫化三コバルトを製造し、最後に、不活性雰囲気で焼成し、脱硫反応により四酸化三コバルトを中空硫化コバルトに変換させるとともに、酸化グラフェンをグラフェンに還元することにより、グラフェン系中空硫化コバルトのナノ結晶を製造する、過硫酸塩を効率よく活性化可能なグラフェン系中空硫化コバルトのナノ結晶及びその製造方法である。本発明で製造された中空硫化コバルトのナノ結晶は、触媒活性が高く、ラジカルの収率が大きく、リサイクルが簡単である等の利点を有し、通常の酸化法を強化し、反応時間を顕著に短縮し、触媒、酸化剤の使用量を大幅に低減させることができ、顕著な技術・経済的優位性を有する。
2021514926.tif 000002
【特許請求の範囲】
【請求項１】
ａ．酸化グラフェンを超音波により水に均一に分散させて酸化グラフェン分散液を得、続いて、それに硝酸コバルト（ＩＩ）六水和物を添加し、常温で０．５〜２ｈ撹拌し、その後、２−メチルイミダゾール水溶液を添加し、常温で５〜３０ｍｉｎ撹拌してから、遠心分離し、水洗いし、乾燥させて酸化グラフェン系ゼオライトイミダゾレートフレームワーク６７を得る、酸化グラフェン系ゼオライトイミダゾレートフレームワーク６７の製造工程と、
ｂ．工程ａで得られた酸化グラフェン系ゼオライトイミダゾレートフレームワーク６７を超音波によりエタノールに均一に分散させて酸化グラフェン系ゼオライトイミダゾレートフレームワーク６７のエタノール分散液を得、続いて、それにチオアセトアミドを添加し、撹拌して溶解させた後、混合液を水熱反応釜に移し、加熱反応後、生成物を遠心分離し、水洗いし、乾燥させて酸化グラフェン系中空四硫化三コバルトを得る、酸化グラフェン系中空四硫化三コバルトの製造工程と、
ｃ．工程ｂで得られた酸化グラフェン系中空四硫化三コバルトを管状炉に入れ、不活性ガスの保護で、高温で焼成してグラフェン系中空硫化コバルトのナノ結晶を得る、グラフェン系中空硫化コバルトの製造工程と、
を含むことを特徴とする、過硫酸塩を効率よく活性化可能なグラフェン系中空硫化コバルトのナノ結晶の製造方法。
【請求項２】
前記工程ａにおける酸化グラフェン分散液の濃度は、０．５〜３ｍｇ／ｍＬであり、硝酸コバルト（ＩＩ）六水和物の添加量は、１０〜２０ｍｇ／ｍＬであることを特徴とする請求項１に記載の製造方法。
【請求項３】
前記工程ａにおける２−メチルイミダゾール水溶液の濃度は、４５〜１１５ｍｇ／ｍＬであることを特徴とする請求項１に記載の製造方法。
【請求項４】
前記工程ｂにおける酸化グラフェン系ゼオライトイミダゾレートフレームワーク６７のエタノール分散液の濃度は、１〜３ｍｇ／ｍＬであり、チオアセトアミドの添加量は、１．５〜４．５ｍｇ／ｍＬであることを特徴とする請求項１に記載の製造方法。
【請求項５】
前記工程ｂにおける溶媒熱反応温度は、１２０〜１４０℃であり、反応時間は、３〜６ｈであることを特徴とする請求項１に記載の製造方法。
【請求項６】
前記工程ｃにおける焼成温度は、６００〜７００℃であり、焼成時間は、２〜６ｈであり、昇温速度は、１〜１０℃／ｍｉｎであることを特徴とする請求項１に記載の製造方法。
【請求項７】
請求項１〜６のいずれか１つに記載のグラフェン系中空硫化コバルトのナノ結晶。
【請求項８】
請求項１〜６のいずれか１つに記載のグラフェン系中空硫化コバルトのナノ結晶の有機物分解における使用。
【請求項９】
具体的な方法として、前記グラフェン系中空硫化コバルトのナノ結晶と有機物を含む溶液とを十分に混合した後、過硫酸塩を添加することを特徴とする請求項８に記載の使用。
【請求項１０】
具体的な方法として、前記グラフェン系中空硫化コバルトのナノ結晶を濾過膜に濾過保持し、過硫酸塩及び有機物を含む混合溶液を濾過するために用いることを特徴とする請求項８に記載の使用。
【発明の詳細な説明】
【技術分野】
【０００１】
本発明は、環境触媒の合成分野に属し、過硫酸塩を効率よく活性化可能なグラフェン系中空硫化コバルトのナノ結晶及びその製造方法である。
【背景技術】
【０００２】
工業、生活及び医薬などの有機廃水の無規制排出により、より深刻な水質汚染を引き起こす。高毒性及び持続性の有機物に対して、従来の吸着、膜処理などの物理化学的方法は、その毒性を転移できるが低減しにくく、生物化学的方法において、微生物は、高毒性有機物に対する耐性が強くないので、処理効果がよくない。高級酸化技術は、有機物を分解、さらに鉱化することができ、顕著にその毒性を低下させ生分解性を向上させることができ、水処理プロセスの前端又は末端に設けられ、有機汚染物に対する効率的な除去を実現することができる。
【０００３】
ヒドロキシルラジカルに基づく酸化技術と、サルフェートラジカルに基づく酸化技術とは、二種類の重要な高級酸化技術である。ヒドロキシルラジカルに比べて、サルフェートラジカルは、酸化還元電位が高く（２．５〜３．１Ｖ  ｖｓ  １．８〜２．７Ｖ）、ｐＨ適用範囲が広く、半減期が長い（ｔ１／２＝３０〜４０μｓ  ｖｓ  １０〜３μｓ）等の内在優位性を有するため、研究の焦点となっている。サルフェートラジカルは、過硫酸塩から均一触媒作用又は不均一触媒作用により生成されてもよい。均一触媒作用の過程において、触媒の使用量が大きいため、二次汚染を引き起こしやすく、且つ触媒をリサイクルしにくいが、不均一触媒作用は、固体触媒の界面活性部位により過硫酸塩を活性化し、以上の難題を効果的に回避することができる。現在、不均一触媒作用の効率を向上させる研究は、主に、外部エネルギーを印加することにより触媒の構造設計を強化又は最適化し、その内在触媒活性を向上させることに集中している。例えば、中国特許番号が２０１６１０１７４０２９．０で、出願公開日が２０１６年３月２４日である特許出願書類には、電気化学とＮｉ−Ｆｅ−ＬＤＨ／ｒＧＯ触媒との相乗的作用により過硫酸塩を活性化して有機廃水を処理する方法が開示されている。また、中国特許番号が２０１５１０２３４３４５．８で、出願公開日が２０１５年５月１１日である特許出願書類には、フォトアシスト多孔質ビスマス酸銅により過硫酸塩を活性化して水処理する高級酸化技術の構築及び応用方法が開示されている。前記２つの引例は、それぞれ電気、光などの外部エネルギーを印加することにより触媒効果を向上させたが、このような方法は、エネルギー消費が高く、それに必要な装置が複雑であり、大規模で普及することが困難である。
【０００４】
不均一触媒の内在活性を向上させるには、界面活性部位の密度の増加、電子伝達速度の加速、目的汚染物に対する富化能力の向上の３点により実現することができる。既存の報道によれば、金属触媒のうち、コバルトは、過硫酸塩に対する活性化効果が最もよい。よく見られているコバルト系触媒は、コバルト又はコバルトを含有する酸化物であることが多く、例えば、中国特許番号が２０１５１０９２８０６０．４で、出願公開日が２０１５年１２月１５日である特許出願書類には、三次元磁気秩序メソポーラスコバルトフェライトに基づいて過硫酸塩を活性化して染料廃水を処理する方法が開示されている。また、中国特許番号が２０１５１０４８７１９７．０で、出願公開日が２０１５年８月１０日である特許出願書類には、マンガンコバルト複合酸化物により過硫酸塩を活性化して有機廃水を分解させる方法が開示されている。しかしながら、前記２つの引例に記載された触媒は、いずれも以上の３点の要求を同時に満たしにくいので、触媒効果がよくなく、触媒活性をさらに向上させる必要がある。最近、Ｈｕａｎｇらは、コバルトを含有するゼオライトイミダゾレートフレームワーク６７を自己テンプレートとし、溶媒熱加硫反応によりゼオライトイミダゾレートフレームワーク６７内部のコバルトイオンを表面に移動させて高密度の界面触媒部位を形成し、得られた中空四硫化三コバルトは、非常に高い電気触媒及び光触媒による水素生成効率を示す（Ｈｕａｎｇ  ｅｔ  ａｌ．  Ｈｏｌｌｏｗ  Ｃｏｂａｌｔ−Ｂａｓｅｄ  Ｂｉｍｅｔａｌｌｉｃ  Ｓｕｌｆｉｄｅ  Ｐｏｌｙｈｅｄｒａ  ｆｏｒ  Ｅｆｆｉｃｉｅｎｔ  Ａｌｌ−ｐＨ  Ｖａｌｕｅ  Ｅｌｅｃｔｒｏｃｈｅｍｉｃａｌ  ａｎｄ  Ｐｈｏｔｏｃａｔａｌｙｔｉｃ  Ｈｙｄｒｏｇｅｎ  Ｅｖｏｌｕｔｉｏｎ，  Ｊ．  Ａｍ．  Ｃｈｅｍ．  Ｓｏｃ．  ２０１６，  １３８，  １３５９−１３６５）。しかしながら、当該触媒活性は、依然として四硫化三コバルトの低導電能力に制限されている。Ｋｏｎｇらは、溶媒熱法により、グラフェンで担持された中実硫化コバルトをリチウムイオン電池及び光触媒として一段階合成した（Ｋｏｎｇ  ｅｔ  ａｌ．  Ｍｏｒｐｈｏｌｏｇｉｃａｌ  Ｅｆｆｅｃｔ  ｏｆ  Ｇｒａｐｈｅｎｅ  Ｎａｎｏｓｈｅｅｔｓ  ｏｎ  Ｕｌｔｒａｔｈｉｎ  ＣｏＳ  Ｎａｎｏｓｈｅｅｔｓ  ａｎｄ  Ｔｈｅｉｒ  Ａｐｐｌｉｃａｔｉｏｎｓ  ｆｏｒ  Ｈｉｇｈ−Ｐｅｒｆｏｒｍａｎｃｅ  Ｌｉ−Ｉｏｎ  Ｂａｔｔｅｒｉｅｓ  ａｎｄ  Ｐｈｏｔｏｃａｔａｌｙｓｉｓ，  Ｊ．  Ｐｈｙｓ．  Ｃｈｅｍ．  Ｃ  ２０１４，  １１８，  ２５３５５−２５３６４）が、中実硫化コバルトは、界面触媒部位の密度が低く、内部部位の利用率が高くない。
【発明の概要】
【発明が解決しようとする課題】
【０００５】
本発明は、従来技術に存在する前記技術課題を解決するために、過硫酸塩を効率よく活性化可能なグラフェン系中空硫化コバルトのナノ結晶及びその製造方法を提供する。
【課題を解決するための手段】
【０００６】
前記課題を解決するために、本発明の技術方案は、以下のとおりである。
ａ．酸化グラフェンを超音波により水に均一に分散させて酸化グラフェン分散液を得、続いて、それに硝酸コバルト（ＩＩ）六水和物を添加し、常温で０．５〜２ｈ撹拌してコバルトイオンを酸化グラフェンの表面に吸着させ、その後、２−メチルイミダゾール水溶液を添加し、常温で５〜３０ｍｉｎ撹拌してから、遠心分離し、水洗いし、乾燥させて酸化グラフェン系ゼオライトイミダゾレートフレームワーク６７を得る、酸化グラフェン系ゼオライトイミダゾレートフレームワーク６７の製造工程と、
ｂ．工程ａで得られた酸化グラフェン系ゼオライトイミダゾレートフレームワーク６７を超音波によりエタノールに均一に分散させて酸化グラフェン系ゼオライトイミダゾレートフレームワーク６７のエタノール分散液を得、続いて、それにチオアセトアミドを添加し、撹拌して溶解させた後、混合液を水熱反応釜に移し、加熱反応後、生成物を遠心分離し、水洗いし、乾燥させて酸化グラフェン系中空四硫化三コバルトを得る、酸化グラフェン系中空四硫化三コバルトの製造工程と、
ｃ．工程ｂで得られた酸化グラフェン系中空四硫化三コバルトを管状炉に入れ、不活性ガスの保護で、高温で焼成して四硫化三コバルトを脱硫反応させてグラフェン系中空硫化コバルトのナノ結晶を得る、グラフェン系中空硫化コバルトの製造工程と、
を含む、過硫酸塩を効率よく活性化可能なグラフェン系中空硫化コバルトのナノ結晶の製造方法である。
【０００７】
好ましくは、前記工程ａにおける酸化グラフェン分散液の濃度は、０．５〜３ｍｇ／ｍＬであり、硝酸コバルト（ＩＩ）六水和物の添加量は、１０〜２０ｍｇ／ｍＬである。
好ましくは、前記工程ａにおける２−メチルイミダゾール水溶液の濃度は、４５〜１１５ｍｇ／ｍＬである。
好ましくは、前記工程ｂにおける酸化グラフェン系ゼオライトイミダゾレートフレームワーク６７のエタノール分散液の濃度は、１〜３ｍｇ／ｍＬであり、チオアセトアミドの添加量は、１．５〜４．５ｍｇ／ｍＬである。
好ましくは、前記工程ｂにおける溶媒熱反応温度は、１２０〜１４０℃であり、反応時間は、３〜６ｈである。
好ましくは、前記的工程ｃにおける不活性ガスは、高純度の窒素ガス又はアルゴンガスのうちの１種である。
好ましくは、前記工程ｃにおける焼成温度は、６００〜７００℃であり、焼成時間は、２〜６ｈであり、昇温速度は、１〜１０℃／ｍｉｎである。
【０００８】
本発明は、グラフェン系中空硫化コバルトのナノ結晶の有機物分解における使用にも関わる。
前記グラフェン系中空硫化コバルトのナノ結晶は、触媒として、過硫酸塩を活性化し、有機物を分解することができる。
【０００９】
具体的な方法は、以下のとおりである。
方法１、前記グラフェン系中空硫化コバルトのナノ結晶と有機物を含む溶液とを十分に混合した後、過硫酸塩を添加する。
方法２、前記グラフェン系中空硫化コバルトのナノ結晶を濾過膜に濾過保持し、過硫酸塩及び有機物を含む混合溶液を濾過するために用いる。
【００１０】
好ましくは、前記過硫酸塩は、過硫酸ナトリウム、過硫酸カリウム、過硫酸水素カリウム複合塩のうちの１種又は複数種を含む。
【発明の効果】
【００１１】
従来技術に対して、本発明の利点は、以下のとおりである。
（１）本発明は、簡単な有機金属フレームワークの自己テンプレート法により、溶媒熱加硫及び高温脱硫反応を組み合わせ、グラフェンで担持された中空構造を有する新規な硫化コバルトのナノ結晶を製造した。当該複合材料は、グラフェンによる、よく見られている有機汚染物に対する富化、電子の迅速な伝達及び硫化コバルトの過硫酸塩に対する効率的な活性化能力を組み合わせるため、水中の有機汚染物を迅速に分解することができる。
（２）本発明で製造されたグラフェン系中空硫化コバルトのナノ結晶は、均一触媒作用において薬剤の添加量が大きく、触媒を回収しにくく、よく見られている外部エネルギーは不均一触媒作用とともにエネルギー消費が高く、装置が複雑であり、通常の不均一触媒の過硫酸塩に対する活性化効率が高くない等の欠点を克服することができ、効率がよく消費が低く、複数回リサイクルできる新規な触媒であり、汚染物を迅速に処理すると同時に、触媒、酸化剤の使用量を大幅に節約することができ、環境的・経済的意義が著しい。
（３）本発明は、通常のコバルト系不均一触媒がコバルト又はコバルトを含有する酸化物であることが多いのに対して、始めてコバルトの硫化物を過硫酸塩の活性化に応用し、サルフェートラジカルに基づく高級酸化技術に新規な効率的触媒を提供し、応用見通しが広い。
【図面の簡単な説明】
【００１２】
【図１】本発明におけるグラフェン系中空硫化コバルトのナノ結晶の（Ａ）走査及び（Ｂ）透過型電子顕微鏡図である。
【図２】本発明の実施例１におけるグラフェン系中空硫化コバルトのナノ結晶のビスフェノールＡに対する分解効果図である。
【図３】本発明の実施例１におけるグラフェン系中空硫化コバルトのナノ結晶に基づく触媒膜構築（Ａ）及びそのリサイクル性（Ｂ）である。
【発明を実施するための形態】
【００１３】
実施例１
ａ．酸化グラフェンを超音波により水に均一に分散させて濃度３ｍｇ／ｍＬの酸化グラフェン分散液を得、続いて、それに濃度１２ｍｇ／ｍＬの硝酸コバルト（ＩＩ）六水和物を添加し、常温で０．５〜２ｈ撹拌してコバルトイオンを酸化グラフェンの表面に吸着させ、その後、濃度５４ｍｇ／ｍＬの２−メチルイミダゾール水溶液を添加し、常温で５〜３０ｍｉｎ撹拌してから、遠心分離し、水洗いし、乾燥させて酸化グラフェン系ゼオライトイミダゾレートフレームワーク６７を得た、酸化グラフェン系ゼオライトイミダゾレートフレームワーク６７の製造工程と、
ｂ．工程ａで得られた酸化グラフェン系ゼオライトイミダゾレートフレームワーク６７を超音波によりエタノールに均一に分散させて濃度１．５ｍｇ／ｍＬの酸化グラフェン系ゼオライトイミダゾレートフレームワーク６７のエタノール分散液を得、続いて、それに濃度２．２５ｍｇ／ｍＬのチオアセトアミドを添加し、撹拌して溶解させた後、混合液を水熱反応釜に移し、１２０℃で４ｈ加熱反応させた後、生成物を遠心分離し、水洗いし、乾燥させて酸化グラフェン系中空四硫化三コバルトを得た、酸化グラフェン系中空四硫化三コバルトの製造工程と、
ｃ．工程ｂで得られた酸化グラフェン系中空四硫化三コバルトを管状炉に入れ、窒素ガスの保護で、５℃／ｍｉｎの昇温速度で６００℃に昇温させ、２ｈ焼成して四硫化三コバルトを脱硫反応させてグラフェン系中空硫化コバルトのナノ結晶を得た、グラフェン系中空硫化コバルトの製造工程と、
を含む、過硫酸塩を効率よく活性化可能なグラフェン系中空硫化コバルトのナノ結晶及びその製造方法。
【００１４】
本実施例における工程ｃで得られたグラフェン系中空硫化コバルトのナノ結晶の走査及び透過型電子顕微鏡図は、図１に示される。サイズ１０〜４０ｎｍの中空硫化コバルトのナノ結晶は、グラフェンナノシートに均一に担持されたことが分かる。
【００１５】
ビスフェノールＡは、通常、プラスチック及び樹脂の添加剤に用いられ、内分泌かく乱化学物質として、水体中に広く存在した。当該実施例では、得られたグラフェン系中空硫化コバルトのナノ結晶で過硫酸水素カリウム複合塩を活性化することによりビスフェノールＡに対する分解性能を測定した。具体的な実験条件として、触媒２ｍｇを濃度２０ｍｇ／ＬのビスフェノールＡ溶液２０ｍＬに入れ、初期ｐＨが６．６５であり、且つ、実験過程においてｐＨを調節せず、実験温度が２５℃であり、触媒を超音波により分散させた後、３０ｍｉｎ吸着させて吸着−脱着バランスを達成し、続いて、４ｍｇの過硫酸水素カリウム複合塩を添加して反応を開始した。ビスフェノールＡの分解結果は、図２に示される。結果から、ビスフェノールＡは、８ｍｉｎで分解率が９７％に達することができたことが分かり、当該触媒の高効率を検証した。
【００１６】
良好なリサイクル性を有する触媒は、廃水処理コストを効果的に低減することができた。本実施例では、まず、０．５ｍｇのグラフェン系中空硫化コバルトのナノ結晶を５ｍＬの水に超音波により均一に分散させ、次に、不活性の円形ポリテトラフルオロエチレン濾過膜（孔径：０．２２μｍ、直径：１．５ｃｍ）に濾過保持した。図３Ａのとおり、濃度１０ｍｇ／ｍＬのビスフェノールＡと濃度０．２ｍｇ／ｍＬの過硫酸水素カリウム複合塩とを含有する混合液２ｍＬを注射器により押し出して１番目の濾過膜（Ｍ１）に通過させ、濾過速度が１ｍＬ／ｍｉｎであり、一回目の分解を完成した。続いて、すぐに濾液を改めて以上の速度で２番目の濾過膜（Ｍ２）に通過させ、二回目の分解を完成した。二回の分解を完成した後、超純水を用いて２つの濾過ヘッドを簡単に洗い流し、続いて、別の同じ反応液を取り、以上の操作を繰り返して材料の安定性を調査した。図３Ｂは、３つのサイクルにおける吸着剤の触媒効率の変化図を示し、３つのサイクルにおける触媒の触媒効率が明らかに低下しなかったことが分かる。
【００１７】
実施例２
工程ａにおける酸化グラフェン分散液の濃度は、０．５ｍｇ／ｍＬであり、
工程ｂにおける酸化グラフェン系ゼオライトイミダゾレートフレームワーク６７のエタノール分散液の濃度は、３ｍｇ／ｍＬであり、チオアセトアミドの濃度は、４．５ｍｇ／ｍＬであり、溶媒熱反応温度は、１４０℃であり、反応時間は、６ｈであり、
工程ｃにおける不活性保護ガスは、アルゴンガスであり、昇温速度は、１０℃／ｍｉｎであった以外、実施例１と同様であった。
得られた触媒は、実施例１と同じ実験条件で、８ｍｉｎでビスフェノールＡに対する分解率が８８％であった。
【００１８】
実施例３
工程ａにおける硝酸コバルト（ＩＩ）六水和物の濃度は、２０ｍｇ／ｍＬであり、２−メチルイミダゾールの濃度は、９０ｍｇ／ｍＬであり、
工程ｂにおける酸化グラフェン系ゼオライトイミダゾレートフレームワーク６７のエタノール分散液の濃度は、１ｍｇ／ｍＬであり、チオアセトアミドの濃度は、１．５ｍｇ／ｍＬであり、溶媒熱反応温度は、１２０℃であり、反応時間は、３ｈであった以外、実施例１と同様であった。
得られた触媒は、実施例１と同じ実験条件で、８ｍｉｎでビスフェノールＡに対する分解率が９９％であった。
【００１９】
実施例４
工程ａにおける硝酸コバルト（ＩＩ）六水和物の濃度は、１０ｍｇ／ｍＬであり、２−メチルイミダゾールの濃度は、４５ｍｇ／ｍＬであり、
工程ｂにおける酸化グラフェン系ゼオライトイミダゾレートフレームワーク６７のエタノール分散液の濃度は、２ｍｇ／ｍＬであり、チオアセトアミドの濃度は、３ｍｇ／ｍＬであり、溶媒熱反応温度は、１３０℃であり、反応時間は、５ｈであった以外、実施例１と同様であった。
得られた触媒は、実施例１と同じ実験条件で、８ｍｉｎでビスフェノールＡに対する分解率が８９％であった。
【００２０】
実施例５
工程ｃにおける焼成温度は、６５０℃であり、加熱時間は、４ｈであり、昇温速度は、２℃／ｍｉｎであった以外、実施例１と同様であった。得られた触媒は、実施例１と同じ実験条件で、８ｍｉｎでビスフェノールＡに対する分解率が９８％であった。
【００２１】
実施例６
工程ｃにおける焼成温度は、７００℃であり、加熱時間は、６ｈであり、昇温速度は、１℃／ｍｉｎであった以外、実施例１と同様であった。得られた触媒は、実施例１と同じ実験条件で、８ｍｉｎでビスフェノールＡに対する分解率が９９％であった。
【００２２】
実施例７
酸化グラフェン分散液の濃度は、２ｍｇ／ｍＬであった以外、実施例１と同様であった。触媒は、実施例１と同じ実験条件で、８ｍｉｎでビスフェノールＡに対する分解率が９５％であった。
【００２３】
実施例８
使用された過硫酸塩は、過硫酸ナトリウム又は過硫酸カリウムのうちの１種又はその混合物であった以外、実施例１と同様であった。触媒は、実施例１と同じ実験条件で、８ｍｉｎでビスフェノールＡに対する分解率が８６％であった。
【００２４】
実施例９
当該触媒の異なる典型的な有機汚染物に対する分解効果の広域性を検証するために、触媒実験に使用された汚染物をメチルオレンジ、フェノール、スルファメトキサゾールのうちの１種に変更した以外、実施例１と同様であった。実施例１と同じ実験条件で、８ｍｉｎでこれらの汚染物に対する分解率は、それぞれ９９％、９６％及び９８％であり、当該触媒は、水中によく見られている有機汚染物に対して、いずれも優れた除去効果を有することが示された。
【００２５】
比較例１
工程ｃにおける焼成温度は、５００℃であった以外、実施例１と同様であった。当該温度で四硫化三コバルトを脱硫反応させて硫化コバルトを生成させることができないので、得られた最終材料は、グラフェン系中空四硫化三コバルトのナノ結晶であり、実施例１と同じ実験条件で、８ｍｉｎでビスフェノールＡに対する分解率が７５％であった。
【００２６】
比較例２
工程ｃにおける焼成温度は、８００℃であった以外、実施例１と同様であった。当該温度で四硫化三コバルトを二回脱硫反応させて八硫化九コバルトを生成させたので、得られた最終材料は、グラフェン系中空八硫化九コバルトのナノ結晶であり、水中に保存又は放置したときに空気中又は水中の水素と反応して不安定になり、コバルトロスを引き起こしやすいので、水中の汚染物を分解する触媒として使用されるのに適しなかった。
【００２７】
比較例３
本材料の製造方法及びその触媒性能の優位性をより目立たせるために、背景技術における参照文献（Ｈｕａｎｇ  ｅｔ  ａｌ．  Ｈｏｌｌｏｗ  Ｃｏｂａｌｔ−Ｂａｓｅｄ  Ｂｉｍｅｔａｌｌｉｃ  Ｓｕｌｆｉｄｅ  Ｐｏｌｙｈｅｄｒａ  ｆｏｒ  Ｅｆｆｉｃｉｅｎｔ  Ａｌｌ−ｐＨ  Ｖａｌｕｅ  Ｅｌｅｃｔｒｏｃｈｅｍｉｃａｌ  ａｎｄ  Ｐｈｏｔｏｃａｔａｌｙｔｉｃ  Ｈｙｄｒｏｇｅｎ  Ｅｖｏｌｕｔｉｏｎ，  Ｊ．  Ａｍ．  Ｃｈｅｍ．  Ｓｏｃ．  ２０１６，  １３８，  １３５９−１３６５）により、中空四硫化三コバルトを製造し、当該材料は、導電性がよくなく、且つ、コバルトが全て＋２価で存在するものではないので、実施例１と同じ実験条件で、８ｍｉｎでビスフェノールＡに対する分解率が６３％であった。
【００２８】
比較例４
本材料の製造方法及びその触媒性能の優位性をより目立たせるために、背景技術における参照文献（Ｋｏｎｇ  ｅｔ  ａｌ．  Ｍｏｒｐｈｏｌｏｇｉｃａｌ  Ｅｆｆｅｃｔ  ｏｆ  Ｇｒａｐｈｅｎｅ  Ｎａｎｏｓｈｅｅｔｓ  ｏｎ  Ｕｌｔｒａｔｈｉｎ  ＣｏＳ  Ｎａｎｏｓｈｅｅｔｓ  ａｎｄ  Ｔｈｅｉｒ  Ａｐｐｌｉｃａｔｉｏｎｓ  ｆｏｒ  Ｈｉｇｈ−Ｐｅｒｆｏｒｍａｎｃｅ  Ｌｉ−Ｉｏｎ  Ｂａｔｔｅｒｉｅｓ  ａｎｄ  Ｐｈｏｔｏｃａｔａｌｙｓｉｓ，  Ｊ．  Ｐｈｙｓ．  Ｃｈｅｍ．  Ｃ  ２０１４，  １１８，  ２５３５５−２５３６４）により、グラフェンで担持された中実硫化コバルトを製造し、中実構造により活性部位の密度が低いので、実施例１と同じ実験条件で、８ｍｉｎでビスフェノールＡに対する分解率が８２％であった。
【００２９】
前記実施例は、本発明の好ましい実施例に過ぎず、本発明の保護範囲を限定するためのものではなく、これに基づいて行われる等価置換又は代替は、いずれも本発明の保護範囲に属していることを説明しておく。
【図１】
2021514926.tif 000003
【図２】
2021514926.tif 000004
【図３】
2021514926.tif 000005
【国際調査報告】
2021514926.tif 000006
2021514926.tif 000007
2021514926.tif 000008
2021514926.tif 000009